(57)【特許請求の範囲】
【請求項１】
基材層（Ａ）、中間層（Ｂ）およびシール層（Ｃ）がこの順に積層され、基材層（Ａ）は、高密度ポリエチレン（ａ１）１０〜９０重量％と低密度ポリエチレン（ａ２）９０〜１０重量％を混合した樹脂組成物からなり、中間層（Ｂ）は、直鎖状低密度ポリエチレン（ｂ１）と高密度ポリエチレン（ｂ２）とエチレン・α−オレフィンフランダム共重合体エラストマー（ｂ３）を混合した樹脂組成物からなり、シール層（Ｃ）はポリプロピレン系樹脂（ｃ１）５５〜９５重量％とメルトフローレートが１０〜２００ｇ／１０分の範囲であるポリエチレン系樹脂（ｃ２）４５〜５重量％を混合した樹脂組成物からなり、シール層（Ｃ）の厚さは２〜２０μｍの範囲であり、ポリプロピレン系樹脂（ｃ１）中のシングルサイト触媒を用いて合成されたポリプロピレン系樹脂の割合が３０重量％以上である易開封性多層フィルム。
【請求項２】
直鎖状低密度ポリエチレン（ｂ１）のメルトフローレートが１０〜８０ｇ／１０分の範囲である請求項１に記載の易開封性多層フィルム。
【請求項３】
ポリエチレン系樹脂（ｃ２）が、直鎖状低密度ポリエチレンである請求項１または２に記載の易開封性多層フィルム。
【請求項４】
中間層（Ｂ）は、直鎖状低密度ポリエチレン（ｂ１）６０重量％〜９０重量％と高密度ポリエチレン（ｂ２）５重量％〜２０重量％とエチレン・α−オレフィンランダム共重合体エラストマー（ｂ３）５重量％〜２０重量％の範囲で混合した樹脂組成物である請求項１〜３のいずれかに記載の易開封性多層フィルム。
【請求項５】
高密度ポリエチレン（ａ１）と高密度ポリエチレン（ｂ２）はメルトフローレートがａ１＜ｂ２である請求項１〜４のいずれかに記載の易開封性多層フィルム。
【発明の詳細な説明】
【技術分野】
【０００１】
本発明は、優れた密封性と易開封性を有する易開封性多層フィルムに関する。
【背景技術】
【０００２】
包装体の本来の目的は内容物を保護することであって、輸送や陳列時の外力に抗して容易に開封されないという性能が重要であることは言うまでもないが、一方で使用時には簡単に開封できるという「易開封性」が求められることが多くなっている。特に近年の高齢者人口の増加および核家族化により個食が増え、利便性が良く容易に開封できる包装体への要望が高まってきた。易開封性の包装体として種々のものが提案されており、なかでもイージーピールと呼ばれる包装体は開封性を付与したシーラントフィルムを用いるものであって、ゼリー・ヨーグルト・プリンなどのデザート食品や米飯などのカップ容器の蓋材、ハム・ベーコンなどの畜肉加工品のパックなどに広範に用いられており、熱シール性と開封性のバランスが重要となる。
【０００３】
シーラントフィルムに係るこの課題を解決する方法として、特定の比率でポリプロピレン系樹脂とポリエチレン系樹脂を混合したヒートシール層からなる共押出多層フィルムが提案されている。（例えば、特許文献１，２参照）
しかし、前記特許文献１，２で提供された共押出多層フィルムをシーラントフィルムとして使用した場合であっても、耐熱性と耐衝撃性を両立するために易開封性を得られなかったり、ゼリーなどの包装において広く実施されている満杯充填時には、シール部に夾雑物を噛み込んだ際にシール温度が落ちるためヒートシールができなかったり、流通時にシールが剥がれて内容物が漏れるといった問題が発生していた。内容物を保護する目的でシール強度を得ようとすると、易開封性が損なわれるため、良好な易開封性とシール性を満足できる程度に両立できなかった。
【先行技術文献】
【特許文献】
【０００４】
【特許文献１】特開２０１２−１４４０１５号公報
【特許文献２】特開２００３−１２７２９８号公報
【発明の概要】
【発明が解決しようとする課題】
【０００５】
本発明は、容器の蓋材やレトルトパウチのような袋状の包装体などでシール部に夾雑物を噛み込んでも安定して密封でき、優れた耐衝撃性を持つことで流通時の内容物保護が可能でありながら、開封する際には容易に開封することができる易開封性シーラントフィルムを提供することにある。
【課題を解決するための手段】
【０００６】
かかる課題を解決するための本発明は、次の構成を特徴とするものである。
すなわち、本発明は、
（１）基材層（Ａ）、中間層（Ｂ）およびシール層（Ｃ）がこの順に積層され、基材層（Ａ）は、高密度ポリエチレン（ａ１）１０〜９０重量％と低密度ポリエチレン（ａ２）９０〜１０重量％を混合した樹脂組成物からなり、中間層（Ｂ）は、直鎖状低密度ポリエチレン（ｂ１）と高密度ポリエチレン（ｂ２）とエチレン・α−オレフィンフランダム共重合体エラストマー（ｂ３）を混合した樹脂組成物からなり、シール層（Ｃ）はポリプロピレン系樹脂（ｃ１）５５〜９５重量％とメルトフローレートが１０〜２００ｇ／１０分の範囲であるポリエチレン系樹脂（ｃ２）４５〜５重量％を混合した樹脂組成物からなり、シール層（Ｃ）の厚さは２〜２０μｍの範囲であり、ポリプロピレン系樹脂（ｃ１）中のシングルサイト触媒を用いて合成されたポリプロピレン系樹脂の割合が３０重量％以上である易開封性多層フィルム、
（２）直鎖状低密度ポリエチレン（ｂ１）のメルトフローレートが１０〜８０ｇ／１０分の範囲である上記の易開封性多層フィルム、
（３）ポリエチレン系樹脂（ｃ２）が、直鎖状低密度ポリエチレンである易開封性多層フィルム、
（４）中間層（Ｂ）は、直鎖状低密度ポリエチレン（ｂ１）６０重量％〜９０重量％と高密度ポリエチレン（ｂ２）５重量％〜２０重量％とエチレン・α−オレフィンランダム共重合体（ｂ３）５重量％〜２０重量％の範囲で混合した樹脂組成物である上記の易開封性多層フィルム、
（５）高密度ポリエチレン（ａ１）と高密度ポリエチレン（ｂ２）はメルトフローレートがａ１＜ｂ２である上記の易開封性多層フィルム、である。
【発明の効果】
【０００７】
本発明の易開封性共押出多層フィルムは、広い温度範囲で安定してシールでき良好な易開封性を有し、更に流通時の内容物保護を満足することができる。さらに、二軸延伸ポリアミドフィルム、二軸延伸ポリエステルフィルム、印刷紙、金属箔から選ばれる少なくとも１層を、前記易開封性多層フィルムの基材層（Ａ）側に積層することにより、易開封性と流通時の内容物保護を満足する包装体を得ることができる。
【発明を実施するための形態】
【０００８】
本発明の易開封性多層フィルムについて具体的に説明する。
【０００９】
本発明の易開封性多層フィルムは、基材層（Ａ）と中間層（Ｂ）とシール層（Ｃ）がこの順で積層された複合フィルムであることが必須であり、基材層（Ａ）は適度な剛性をフィルムに与えることで製膜性とフィルムの取り扱い性を向上させるために重要である。しかし、基材層（Ａ）とシール層（Ｃ）との２層の積層では十分な層間強度が得られないため中間層（Ｂ）が必要であり、シール層（Ｃ）はシール性と易開封性のために必要である。必要に応じて基材層（Ａ）側に第４、第５のポリエチレン系樹脂層を積層し、４層以上の複合フィルムとしてもよい。
【００１０】
本発明における基材層（Ａ）を構成する樹脂は、高密度ポリエチレン（ａ１）１０〜９０重量％と低密度ポリエチレン（ａ２）９０〜１０重量％を混合した樹脂組成物であることが必要である。この構成とすることで、フィルムに適度の剛性があり、取り扱い性も優れたものであり、蓋材として適度な大きさにフィルムを打ち抜く際にフィルムの伸びが発生しにくく打ち抜くことができる。高密度ポリエチレン（ａ１）が９０重量％を超えるとフィルムの剛性が高くなりすぎ、巻取り時にシワ発生し製膜悪くなり、低密度ポリエチレン（ａ２）が９０重量％を超えるとフィルムの剛性低くなって打ち抜き特性が悪くなる。
【００１１】
本発明における高密度ポリエチレン（ａ１）は、密度は０．９４２〜０．９７０ｇ／ｃｍ３が好ましく、０．９５０〜０．９６５ｇ／ｃｍ３がより好ましい。メルトフローレート（以下ＭＦＲと省略することがある。ＪＩＳ  Ｋ  ７２１０に準拠、温度条件；１９０℃。単に、１９０℃と記すことがある。以下、特にことわらない限り同じ。）は１．０〜４０．０ｇ／１０分が好ましく、５．０〜１５．０ｇ／１０分がより好ましい。
【００１２】
本発明における低密度ポリエチレン（ａ２）は、高圧法低密度ポリエチレンが好ましく、直鎖状低密度ポリエチレンは高圧法低密度ポリエチレンより破断強度、破断伸度が大きくなるため、打ち抜き特性が悪くなることがある。
【００１３】
本発明における低密度ポリエチレン（ａ２）は、密度は０．９０５〜０．９４０ｇ／ｃｍ３が好ましく、０．９１０〜０．９２５ｇ／ｃｍ３がより好ましい。ＭＦＲ（１９０℃）は０．５〜５０ｇ／１０分が好ましく、１〜２５ｇ／１０分がより好ましい。
【００１４】
中間層（Ｂ）を構成する樹脂は、直鎖状低密度ポリエチレン（ｂ１）と高密度ポリエチレン（ｂ２）とエチレン・α−オレフィンランダム共重合体エラストマー（ｂ３）を混合した樹脂組成物であることが必要である。この構成の混合樹脂組成物とすることで、易開封性および内容物保護のため十分強い落下衝撃性を発現することができる。
【００１５】
本発明における直鎖状低密度ポリエチレン（ｂ１）は、シングルサイト、マルチサイト何れの触媒を用いて得られたものであってもよく、コモノマーとしては、１―ブテン、１−ヘキセン、４メチル−１−ペンテン、１−オクテンを選ぶことができる。直鎖状低密度ポリエチレンは、高圧法低密度ポリエチレンより融点が高くフィルムの耐熱性を向上させ、耐寒性も優れるため落下衝撃性が強くなる。通常、密度は０．９０５〜０．９５ｇ／ｃｍ３が好ましく、０．９１０〜０．９４０ｇ／ｃｍ３がより好ましい。ＭＦＲ（１９０℃）は０．５〜１００ｇ／１０分が好ましく、１０〜８０ｇ／１０分がより好ましい。また、直鎖状低密度ポリエチレン（ｂ１）のＭＦＲ（１９０℃）が該範囲を外れると剥離する際にフィルムが伸び剥離外観が悪くなる場合がある。
【００１６】
本発明における高密度ポリエチレン（ｂ２）は、密度は０．９４０〜０．９７０ｇ／ｃｍ３が好ましく、０．９５０〜０．９６５ｇ／ｃｍ３がより好ましい。ＭＦＲ（１９０℃）は１．０〜４０．０ｇ／１０分が好ましく、６．０〜２０．０ｇ／１０分がより好ましい。ＭＦＲ（１９０℃）がこの範囲であれば、フィルムの製膜性が向上し、また相溶効果によりエチレン・α−オレフィンランダム共重合体エラストマー（ｂ３）が適度に分散することから、耐衝撃性効果が高くなる。
【００１７】
本発明におけるエチレン・α−オレフィンランダム共重合体エラストマー（ｂ３）は、密度は０．８６０〜０．９００ｇ／ｃｍ３が好ましく、０．８６５〜０．８９５ｇ／ｃｍ３がより好ましい。ＭＦＲ（１９０℃）は０．２〜２０．０ｇ／１０分が好ましく、０．５〜１０．０ｇ／１０分がより好ましい。α−オレフィンは、プロピレン、１−ブテン、１−オクテンから好ましく選ぶことができ、具体的にはエチレン−プロピレン共重合体、エチレン−１−ブテン共重合体、エチレン−１−ヘキセン共重合体が好ましい。
【００１８】
中間層（Ｂ）は、直鎖状低密度ポリエチレン（ｂ１）、高密度ポリエチレン（ｂ２）、エチレン・α−オレフィンランダム共重合体エラストマーの混合した樹脂組成物であることが必要である。直鎖状低密度ポリエチレン（ｂ１）は、優れた落下衝撃性を付与するために必要であり、エチレン・α−オレフィンランダム共重合体エラストマー（ｂ３）も落下衝撃性を付与するために必要であるが、高密度ポリエチレン（ｂ２）をエチレン・α−オレフィンランダム共重合体エラストマー（ｂ３）と同量程度添加することで樹脂の分散状態を良くすることができる。高密度ポリエチレン（ｂ２）を添加しないと剥離する際の強度がバラつき、剥離外観が悪くなる。
【００１９】
中間層（Ｂ）は、直鎖状低密度ポリエチレン（ｂ１）６０〜９０重量％と高密度ポリエチレン（ｂ２）５〜２０重量％とエチレン・α−オレフィンランダム共重合体（ｂ３）５〜２０重量％の範囲で混合した樹脂組成物であることが好ましい。直鎖状低密度ポリエチレン（ｂ１）、高密度ポリエチレン（ｂ２）、エチレン・α−オレフィンランダム共重合体エラストマー（ｂ３）が該範囲を逸脱する場合、ヒートシール強度のバラつきが発生し、剥離外観が悪くなり落下衝撃性が劣る。
【００２０】
高密度ポリエチレン（ａ１）と高密度ポリエチレン（ｂ２）は、メルトフローレートがａ１＜ｂ２であることが好ましい。該範囲を外れると基材層（Ａ）と中間層（Ｂ）がうまく積層されず、製膜性が悪くなる場合がある。
【００２１】
シール層（Ｃ）を構成する樹脂は、ポリプロピレン系樹脂（ｃ１）５５〜９５重量％とメルトフローレートが１０〜２００ｇ／１０分の範囲であるポリエチレン系樹脂（ｃ２）４５〜５重量％を混合した樹脂組成物からなり、シール層（Ｃ）の厚さ２〜２０μｍの範囲であり、ポリプロピレン系樹脂（ｃ１）中のシングルサイト触媒を用いて合成されたポリプロピレン系樹脂の割合が３０重量％以上である。
【００２２】
本発明におけるポリプロピレン系樹脂（ｃ１）は、プロピレンの単独重合体、または、プロピレンとコモノマーとのランダム共重合体が好ましく例示され、コモノマーはエチレン、１−ブテン、１−ヘキセン、４−メチル−１−ペンテン、１−オクテン、１−デセン等から好ましく選ぶことができ、コモノマーが５重量％未満の範囲のものが好ましい。  ポリプロピレン系樹脂（ｃ１）としてブロック共重合体を使用すると満足するヒートシール強度が得られないことがある。
【００２３】
前記ポリプロピレン系樹脂（ｃ１）には、マルチサイト触媒（チグラー・ナッタ触媒）を用いて重合されたポリプロピレン系樹脂を混合して使用してもよいが、シングルサイト触媒を用いて合成されたポリプロピレンが３０重量％未満になると低温シール性が損なわれ、シール部に夾雑物を噛み込んだ際にシール強度が大きく落ちることとなり流通時の内容物保護が満足できない。
【００２４】
シングルサイト触媒として例えばメタロセン触媒（カミンスキー触媒）などを用いることができる。シングルサイト触媒は活性点が均一であるため、活性点が不均一なマルチサイト触媒と比較して、得られる樹脂の分子量分布（例えば分子量分布Ｍｗ／Ｍｎが２〜５）がシャープになるため、フィルムを製膜した際に低分子量成分の析出が少なく、シール安定性に優れた物性の樹脂が得られる。また、本発明においてシール層（Ｃ）中のポリプロピレン系樹脂（ｃ１）は５５〜９５重量％とすることが必要である。該範囲を逸脱するとピール強度が安定せず安定した易開封性を得られない。
【００２５】
本発明におけるポリプロピレン系樹脂（ｃ１）は、シングルサイト触媒を用いて合成されたポリプロピレン系樹脂を３０重量％以上含む。それぞれのポリプロピレン系樹脂の密度は０．９００〜０．９１０ｇ／ｃｍ３が好ましく、ＭＦＲ（２３０℃）は１〜５０．０ｇ／１０分が好ましく、２〜３０ｇ／１０分がより好ましい。
【００２６】
本発明におけるポリエチレン系樹脂（ｃ２）は、低密度ポリエチレン、直鎖状低密度ポリエチレン、高密度ポリエチレン、これらの変性体、これらの混合物から好ましく選ばれる樹脂であり、融点が１００℃以上のものを好ましく選ぶことができ、適度に耐熱性、剛性がある直鎖状低密度ポリエチレンが好ましい。
【００２７】
ここで変性体とは、ポリエチレン系樹脂に対して、極性官能基を有するモノマーで変性させた樹脂組成物で、例えば三井化学社製の“アドマー”のような官能基をポリオレフィンに導入した変性ポリオレフィンが好ましく例示される。
【００２８】
本発明におけるポリエチレン系樹脂（ｃ２）は、シングルサイト、マルチサイト何れの触媒を用いて得られたものであってもよいが、ＭＦＲ（１９０℃）は１０〜２００ｇ／１０分の範囲である。ＭＦＲ（１９０℃）が１０ｇ／１０分未満であると剥離時にノッキング剥離（パルス剥離）が発生し、剥離感が悪くなる。ＭＦＲ（１９０℃）は好ましくは１１〜８０ｇ／１０分のものである。密度は、０．９０５〜０．９５０ｇ／ｃｍ３が好ましく、より好ましくは０．９１０〜０．９４０ｇ／ｃｍ３の範囲である。また、本発明におけるシール層（Ｃ）中のポリエチレン系樹脂（ｃ２）は、ノッキング剥離を防止する役割を果たすように、５〜４５重量％とする必要がある。該範囲を逸脱すると剥離時にノッキング剥離が発生し、剥離感が悪くなる。
【００２９】
ここでノッキング剥離とは剥離時にピール音（ピリピリというパルス剥離音）が発生する状態をいい、剥離する際にストレスを感じる状態をいう。
【００３０】
基材層（Ａ）、中間層（Ｂ）、シール層（Ｃ）には本発明の目的を損なわない範囲で、フィルム加工に適した滑り性やラミネート適性を確保するため、特定の添加剤、具体的にはエルカ酸アミドなどの有機滑剤、分子量５００以上の酸化防止剤、および、シリカ、ゼオライト、炭酸カルシウムなどの無機粒子や、ポリメチルメタクリレート架橋粒子などの有機粒子を選択して使用してもよい。また、製膜性を良好にする酸化防止剤、耐熱安定剤、帯電防止剤等を含むことができる。基材層（Ａ）、中間層（Ｂ）のポリマーには本発明の効果を阻害しない範囲であれば、必要に応じて本発明のフィルムを生産する際に生じる耳やスリット屑などを混合使用することができる。
【００３１】
本発明の易開封性共押出多層フィルムの厚さは３０〜１００μｍが好ましい。
【００３２】
シール層（Ｃ）の厚さは２〜２０μｍとすることが必要である。好ましくは２〜１０μｍの範囲のものが好適である。シール層（Ｃ）の厚さが２０μｍを超えると剥離する際、糸引き、フェザリング、膜残りと呼ばれる剥離外観不良が発生し、シール層（Ｃ）の厚さが２μｍ未満であると安定したヒートシール強度が得られず、剥離時のフィルム裂けが発生する。
【００３３】
ここで、糸引きとは開封時にフィルムが糸のように伸びて剥離する状態をいい、内容物に混入する観点から剥離時に糸引き状態がない方が良い。また、フェザリング、膜残りは開封時に糸引きより多く、フィルムが残って剥離してしまう状態のことをいう。
【００３４】
基材層（Ａ）の厚さは２〜３０μｍが好ましく、更に好ましくは２〜２０μｍの範囲のものが好適である。
【００３５】
中間層（Ｂ）の厚さは１０〜９０μｍが好ましく、更に好ましくは２０〜６０μｍの範囲のものが好適であり、この範囲であると良好な押出性と包装フィルムとして用いる場合に十分な機械的強度を得ることができる。
【００３６】
本発明の易開封性共押出多層フィルムは、基材層（Ａ）側に、ポリアミドフィルム、ポリエステルフィルム、印刷紙、金属箔から選ばれる少なくとも１層を、必要に応じて、単独、あるいは、組合せて積層して使用するのが好ましい。ポリアミドフィルムとしては、ナイロン６、ナイロン１１、ナイロン６６などが挙げられ、中でも二軸延伸ナイロン６６フィルムが、耐熱性、耐湿性の面でより好ましい。ポリエステルフィルムとしては、ポリエチレンテレフタレートフィルム、ポリエチレンナフタレートフィルム、ポリブチレンテレフタレートフィルムなどが挙げられ、中でも二軸延伸ポリエチレンテレフタレートフィルムが、耐熱性とフィルム価格等で総合的により好ましい。金属箔としては、アルミ箔、銅箔などが挙げられ、なかでもアルミ箔がより好ましい。印刷紙としては、合成紙、上質紙、中質紙、アート紙、コート紙、更紙などが挙げられるが、印刷の出来具合からアート紙が好ましい。
【００３７】
前記ポリアミドフィルムまたはポリエステルフィルムの厚さは、１０〜１００μｍの範囲が好ましく、特に、１２〜５０μｍの範囲であると印刷加工適性が良く、蓋材とした場合に、耐衝撃性と取り扱い性から好ましい。
【００３８】
前記金属箔の厚さとしては、５〜３０μｍの範囲であることが、蓋材とした場合に、耐衝撃性、取り扱い性および経済性から好ましい。
【００３９】
基材層（Ａ）側にこれらの層を積層する方法としては特に限定されないが、接着剤、ホットメルト剤、低融点の押出ラミネート樹脂を介して積層する方法が挙げられる。
【００４０】
次に、本発明の易開封性多層フィルムの製造法の一例を説明する。
【００４１】
３台の押出機を用いて、１台の押出機から高密度ポリエチレン樹脂（ａ１）として密度０．９５０〜０．９６５ｇ／ｃｍ３、ＭＦＲ（１９０℃）が６〜２０ｇ／１０分の範囲の樹脂を１０〜９０重量％と低密度ポリエチレン（ａ２）として０．９１０〜０．９２５ｇ／ｃｍ３、ＭＦＲ（１９０℃）が１．０〜２５ｇ／１０分の範囲の樹脂９０〜１０重量％混合した樹脂組成物を２２０〜２３０℃で押し出し[基材層（Ａ）]、もう１台の押出機から直鎖状低密度ポリエチレン樹脂（ｂ１）として密度０．９１０〜０．９４０ｇ／ｃｍ３、ＭＦＲ（１９０℃）が１０．０〜８０．０ｇ／１０分の範囲の樹脂を６０〜９０重量％と、高密度ポリエチレン（ｂ２）として密度０．９５０〜０．９６５ｇ／ｃｍ３、ＭＦＲ（１９０℃）が６〜２０ｇ／１０分の範囲の樹脂を５〜２０重量％と、エチレン・α−オレフィンランダム共重合体エラストマー（ｂ３）として密度０．８６５〜０．８９５ｇ／１０分、ＭＦＲ（１９０℃）が０．５〜１０分／ｇの範囲の樹脂を５〜２０重量％混合した樹脂組成物を２２０〜２３０℃で押し出し［中間層（Ｂ）］、さらにもう一台の押出機からポリプロピレン系樹脂（ｃ１）を主成分としてシングルサイト触媒を用いて合成されたポリプロピレンを少なくとも３０重量％とＭＦＲ（１９０℃）が１０．０〜８０．０ｇ／１０分の範囲であるポリエチレン系樹脂（ｃ２）５〜４５重量％を混合した樹脂組成物を２２０〜２３０℃で溶融して押し出し［シール層（Ｃ）］、共押出多層ダイで積層させ、基材層（Ａ）の厚さが５μｍで、中間層（Ｂ）の厚さが４０μｍで、シール層（Ｃ）の厚さが５μｍとなるようにして、ダイよりフィルム状に押し出し、２５〜５０℃の冷却ロールでキャスト冷却固化し易開封性多層フィルムとする。
【００４２】
続いて、必要に応じ基材層（Ａ）の表面にコロナ放電処理を施し、巻き取り、さらに所定の幅、長さにスリットする。以上のようにして得られた本発明の易開封性多層フィルムは、二軸延伸ポリアミドフィルム、二軸延伸ポリエステルフィルム、印刷紙、金属箔から選ばれる少なくとも１層と積層して、一般包装用、レトルト食品包装袋用、医療用輸液バック、流動食用パウチ等のシーラントフィルムとしても使用できる。
【実施例】
【００４３】
本発明を実施例に基づいて説明するが、本発明はこれらに限定されるものではない。
本発明における特性の測定方法並びに効果の評価方法は、次の通りである。
【００４４】
（１）樹脂の密度
ＪＩＳ Ｋ  ７１１２（１９８０）に規定された密度勾配管法に従い密度を測定した。
【００４５】
（２）フィルム厚さ
ダイヤルゲージ式厚さ計（ＪＩＳ  Ｂ  ７５０９（１９９２）、測定子５ｍｍφ平型）を用いて、フィルムの長手方向及び幅方向に１０ｃｍ間隔で１０点測定して、その平均値とした。
【００４６】
（３）各層の厚さ
フィルムの断面をミクロトームにて切り出し、その断面についてデジタルマイクロスコープＶＨＸ−１００形（株式会社キーエンス製）を用いて１０００倍に拡大観察して撮影した断面写真を用いて、各層の厚さ方向の距離を計測し、拡大倍率から逆算して各層の厚さを求めた。尚、各層の厚さを求めるに当たっては、互いに異なる測定視野から任意に選んだ計５箇所の断面写真計５枚を使用し、それらの平均値として算出した。
【００４７】
（４）メルトフローレート（ＭＦＲ）
ＪＩＳ  Ｋ  ７２１０に準拠して、ポリエチレン系樹脂は１９０℃、ポリプロピレン系樹脂は２３０℃で測定した。  
【００４８】
（５）シール用複合フィルムの作成方法
易開封性多層フィルムの基材層（Ａ層）側に厚さ１２μｍの二軸延伸ポリエチレンテレフタレートフィルム、Ｐ６０（東レ株式会社製“ルミラー”）をポリウレタン接着剤で塗布量２ｇ／ｍ２でドライラミネートし、４０℃、７２時間エージングしたサンプルをシール用複合フィルムとした。
【００４９】
（６）評価用ポリプロピレンシート
押出機からホモポリプロピレン（後述のＰＰ−３）樹脂を温度２２０〜２３０℃で溶融し、ダイよりフィルム状に押し出し、２５〜５０℃の冷却ロールでキャスト冷却固化し、厚さ３００μｍの評価用ポリプロピレンシートを作成した。
【００５０】
（７）ヒートシール強度
（５）で作成したシール用複合フィルムを１００ｍｍ×１５ｍｍに切り出し、シール層（Ｃ層）と（６）で作成した３００μｍの評価用ポリプロピレンシートに重ねて、テスター産業株式会社製の平板ヒートシールテスター（ＴＰ−７０１Ｂ）を使用し、シール温度１６０〜１８０℃、シール圧力２ｋｇ／ｃｍ２、シール時間１秒の条件でヒートシールしたサンプルを、株式会社オリエンテック製のテンシロン（ＲＴＣ−１２１０Ａ）を使用して３００ｍｍ／分の引張速度で、１８０°剥離したときのヒートシール強度を測定した。そのとき、１試料についてｎ数１０の測定値の平均値をとり、１０〜２０Ｎ／１５ｍｍであるものを○とし、該範囲を外れたものを×とした。
【００５１】
（８）開封力  
（５）で作成したシール用複合フィルムを１００ｍｍ×１００ｍｍにサンプルを切り出し、シール層（Ｃ層）とポリプロピレン製容器（９５φ×６１．９Ｈ、東缶工業株式会社製）に重ねて、エーシンパック工業株式会社製のハンドシーラーを使用し、ヒートシール温度１７０℃、シール圧力０．２ＭＰａ、シール時間１秒の条件でヒートシールしたサンプルを作成した。次いで株式会社オリエンテック製のテンシロン（ＲＴＣ−１２１０Ａ）を使用して、開封口をチャックに固定し、一方、容器を手に持ち、もう一方のチャックに手を添え３００ｍｍ／分の引張速度で、シール用複合フィルムとポリプロピレン製容器が９０°になるように開封したときの開封力を測定した。そのとき、１試料についてｎ数１０の測定値の平均を取った。
ヒートシール温度１７０℃時に、開封力が１０Ｎ以上／個であるものを○とし、該範囲を外れ、密封性、内容物保護性、易開封性を両立できないものを×とした。
【００５２】
（９）打ち抜き特性
（５）で作成したサンプルを５０ｍｍ×５０ｍｍにサンプリングし、直径２０ｍｍの穴が開いたサンプルホルダーにセットし、株式会社オリエンテック製テンシロン（ＲＴＣ−１２１０Ａ）を使用し、針（直径１．０ｍｍ、先端形状０．５ｍｍ）を毎分５０±５ｍｍの速度で突き刺し、突き刺す際にフィルムが伸びるかどうかを目視で評価し判定を行った。
【００５３】
（１０）落下衝撃性
（８）で用いたポリプロピレン製容器に内容物として水とサラダ油を５０／５０にブレンドした液を１８０ｍｌ充填封入してから、ヒートシール温度１８０℃、シール圧力０．２ＭＰａ、シール時間１秒の条件でヒートシールしたサンプルを常温雰囲気下において５０ｃｍの高さからコンクリート面へ蓋を下にして垂直落下させる。そのときに、１試料についてｎ数１０のテストを行い、シール部の開封した個数で下記の通り判定した。
○：開封が、３個未満
×：開封が、３個以上
（１１）剥離外観
（７）で作成したサンプルを手で剥離したときに、糸引き、膜残りを目視で評価し、下記の通り判定した。
○：糸引き、膜残りが見られない。
×：１ｍｍ以上の長い糸引き、膜残りが残る。
【００５４】
（１２）ノッキング剥離評価
（７）で作成したサンプルを手で剥離したときに、ノッキング剥離（パルス剥離音）の有無を官能で評価し、下記通り判定した。
○：ノッキング剥離がなくスムーズに剥離する。
×：ノッキング剥離が発生する。
【００５５】
（１３）製膜性
前記易開封性フィルムを製膜し巻き取る際、巻き取り張力調整が難しくシワが酷く発生するものを×、巻き取り張力調整が容易でシワが入らないものを○とした。
【００５６】
本実施例で使用した原料は次の通りである。
（１）高密度ポリエチレン（ＨＤ−１）
日本ポリエチレン製  “ノバテック”  ＨＦ５６２、ＭＦＲ＝７．５ｇ／１０分、密度＝０．９６１ｇ／ｃｍ３
（２）高密度ポリエチレン（ＨＤ−２）
京葉ポリエチレン製  ＫＥＩＹＯポリエチ  Ｇ１９００、ＭＦＲ＝１６．０ｇ／１０分、密度＝０．９５５ｇ／ｃｍ３
（３）低密度ポリエチレン（ＬＤ−１）
住友化学製  “スミカセン”  Ｌ７０５、ＭＦＲ＝７．０ｇ／１０分、密度＝０．９１９ｇ／ｃｍ３
（４）直鎖状低密度ポリエチレン（ＬＬ−１）
住友化学製  “スミカセン−Ｌ”  ＧＡ８０１、ＭＦＲ＝２０．０ｇ／１０分、密度＝０．９２０ｇ／ｃｍ３
（５）直鎖状低密度ポリエチレン（ＬＬ−２）
住友化学製  “スミカセン−Ｌ”  ＧＡ８０４、ＭＦＲ＝５０．０ｇ／１０分、密度＝０．９３０ｇ／ｃｍ３
（６）直鎖状低密度ポリエチレン（ＬＬ−３）
住友化学製  “スミカセン−Ｌ”  ＧＡ４０１、ＭＦＲ＝３．０ｇ／１０分、密度＝０．９３５ｇ／ｃｍ３
（７）エチレン・α−オレフィンランダム共重合体エラストマー（Ｅ−１）
三井化学製  “タフマー”  Ａ４０８５Ｓ、ＭＦＲ＝３．６ｇ／１０分、密度＝０．８８５ｇ／ｃｍ３
（８）シングルサイト触媒を用いて合成されたエチレンプロピレンコポリマー（ＰＰ−１）
日本ポリプロ製  “ウィンテック”  ＷＭＸ０３、ＭＦＲ＝２５．０ｇ／１０分、密度＝０．９００ｇ／ｃｍ３
（９）マルチサイト触媒を用いて合成されたエチレンプロピレンコポリマー（ＰＰ−２）
住友化学製  住友“ノーブレン”  ＦＬ６４１２、ＭＦＲ＝６．０ｇ／１０分、密度＝０．９００ｇ／ｃｍ３
（１０）ホモポリプロピレン（ＰＰ−３）
プライムポリマー製  “プライムポリプロ”  Ｆ１０７ＤＪ、ＭＦＲ＝８．０ｇ／１０分、密度＝０．９００ｇ／ｃｍ３
（１１）エチレン・α−オレフィンランダム共重合体エラストマー（Ｅ−２）  
三井化学製  “タフマー”  Ｐ０２８０、ＭＦＲ＝２．９ｇ／１０分、密度＝０．８７０ｇ／ｃｍ３。
【００５７】
実施例１
基材層（Ａ）の樹脂として、高密度ポリエチレン（ＨＤ−１）５０重量％と低密度ポリエチレン（ＬＤ−１）５０重量％混合した樹脂組成物を用い、中間層（Ｂ）として、直鎖状低密度ポリエチレン（ＬＬ−１）６０重量％と直鎖状低密度ポリエチレン（ＬＬ−２）２０重量％とエチレン・α−オレフィンランダム共重合体エラストマー（Ｅ−１）１０重量％と高密度ポリエチレン（ＨＤ−２）１０重量％混合した樹脂組成物を用い、シール層（Ｃ）として、シングルサイト触媒系エチレンプロピレンコポリマー（ＰＰ−１）３０重量％とマルチサイト触媒系エチレンプロピレンコポリマー（ＰＰ−２）６０重量％と直鎖状低密度ポリエチレン（ＬＬ−２）１０重量％を、３種３層無延伸フィルム成形機の押出機３台に各々投入し、１８０〜２３０℃の押出温度で２３０℃のＴダイより押し出し、４０℃のキャスティングロールで急冷し易開封性フィルムを成形し、基材層（Ａ）にコロナ処理を施した。得られた易開封性共押出多層フィルムの総厚さは５０μｍでシール層（Ｃ）の厚さが５μｍであった。
【００５８】
実施例２
シール層（Ｃ）をシングルサイト触媒系エチレンプロピレンコポリマー（ＰＰ−１）３０重量％とマルチサイト触媒系エチレンプロピレンコポリマー（ＰＰ−２）３０重量％と直鎖状低密度ポリエチレン（ＬＬ−２）４０重量％混合した樹脂組成物とする意外は実施例１と同様に行った。
【００５９】
実施例３
シール層（Ｃ）をシングルサイト触媒系エチレンプロピレンコポリマー（ＰＰ−１）６０重量％とマルチサイト触媒系エチレンプロピレンコポリマー（ＰＰ−２）３０重量％と直鎖状低密度ポリエチレン（ＬＬ−２）１０重量％混合した樹脂組成物とする以外は実施例１と同様に行った。
【００６０】
実施例４
基材層（Ａ）として、高密度ポリエチレン（ＨＤ−１）２０重量％と低密度ポリエチレン（ＬＤ−１）８０重量％混合した樹脂組成物とする以外は実施例１と同様に行った。
【００６１】
実施例５
基材層（Ａ）として、高密度ポリエチレン（ＨＤ−１）８０重量％と低密度ポリエチレン（ＬＤ−１）２０重量％混合した樹脂組成物とする以外は実施例１と同様に行った。
【００６２】
実施例６
得られた易開封性共押出多層フィルムのシール層（Ｃ）の厚さを１０μｍと中間層（Ｂ）の厚さを３５μｍとする以外は、実施例１と同様に行った。
【００６３】
実施例７
中間層（Ｂ）として、直鎖状低密度ポリエチレン（ＬＬ−１）６０重量％と直鎖状低密度ポリエチレン（ＬＬ−２）２０重量％とエチレン・α−オレフィンランダム共重合体（Ｅ−２）１０重量％と高密度ポリエチレン（ＨＤ−２）１０重量％混合した樹脂組成物とする以外は実施例１と同様に行った。
【００６４】
実施例８
中間層（Ｂ）として、直鎖状低密度ポリエチレン（ＬＬ−１）９０重量％とエチレン・α−オレフィンランダム共重合体エラストマー（Ｅ−１）５重量％と高密度ポリエチレン（ＨＤ−２）５重量％混合した樹脂組成物とする以外は実施例１と同様に行った。
【００６５】
実施例９
シール層（Ｃ）をシングルサイト触媒系エチレンプロピレンコポリマー（ＰＰ−１）９０重量％と直鎖状低密度ポリエチレン（ＬＬ−２）１０重量％混合した樹脂組成物とする以外は実施例１と同様に行った。
【００６６】
比較例１
シール層（Ｃ）をシングルサイト触媒系エチレンプロピレンコポリマー（ＰＰ−１）３０重量％とマルチサイト触媒系エチレンプロピレンコポリマー（ＰＰ−２）６０重量％と直鎖状低密度ポリエチレン（ＬＬ−３）１０重量％混合した樹脂組成物とする以外は実施例１と同様に行った。
【００６７】
比較例２
中間層（Ｂ）を直鎖状低密度ポリエチレン（ＬＬ−１）８０重量％と直鎖状ポリエチレン（ＬＬ−２）２０重量％混合した樹脂組成物とする以外は実施例１と同様に行った。
【００６８】
比較例３
基材層（Ａ）として、高密度ポリエチレン（ＨＤ−１）とする以外は実施例１と同様に行った。
【００６９】
比較例４
基材層（Ａ）として、低密度ポリエチレン（ＬＤ−１）とする以外は実施例１と同様に行った。
【００７０】
比較例５
シール層（Ｃ）をシングルサイト触媒系エチレンプロピレンコポリマー（ＰＰ−１）１０重量％とマルチサイト触媒系エチレンプロピレンコポリマー（ＰＰ−２）８０重量％と直鎖状低密度ポリエチレン（ＬＬ−２）１０重量％混合した樹脂組成物とする以外は実施例１と同様に行った。
【００７１】
比較例６
シール層（Ｃ）をシングルサイト触媒系エチレンプロピレンコポリマー（ＰＰ−１）４０重量％とマルチサイト触媒系エチレンプロピレンコポリマー（ＰＰ−２）６０重量％混合した樹脂組成物とする以外は実施例１と同様に行った。
【００７２】
比較例７
シール層（Ｃ）をシングルサイト触媒系エチレンプロピレンコポリマー（ＰＰ−１）９８重量％と直鎖状低密度ポリエチレン（ＬＬ−２）２重量％とする以外は実施例１と同様に行った。
【００７３】
比較例８
中間層（Ｂ）として、直鎖状低密度ポリエチレン（ＬＬ−１）６０重量％と直鎖状低密度ポリエチレン（ＬＬ−２）２０重量％とエチレン・α−オレフィンランダム共重合体エラストマー（Ｅ−１））２０重量％混合した樹脂組成物とする以外は実施例１と同様に行った。
【００７４】
比較例９
中間層（Ｂ）として、直鎖状低密度ポリエチレン（ＬＬ−１）６０重量％と直鎖状低密度ポリエチレン（ＬＬ−２）２０重量％と高密度ポリエチレン（ＨＤ−１）２０重量％混合した樹脂組成物とする以外は実施例１と同様に行った。
【００７５】
比較例１０
得られた易開封性共押出多層フィルムのシール層（Ｃ）の厚さを２２μｍと中間層（Ｂ）の厚さを２３μｍとする以外は、実施例１と同様に行った。
【００７６】
比較例１１
シール層（Ｃ）をシングルサイト触媒系エチレンプロピレンコポリマー（ＰＰ−１）２０重量％とマルチサイト触媒系エチレンプロピレンコポリマー（ＰＰ−２）１０重量％と直鎖状低密度ポリエチレン（ＬＬ−２）７０重量％とする以外は実施例１と同様に行った。
【００７７】
上記より得られた易開封性共押出多層フィルムの評価を行った。結果を表１から表２に示す。
【００７８】
【表１】
0006304547.tif 000002
【００７９】
【表２】
0006304547.tif 000003
【００８０】
比較例１は、シール層（Ｃ）に用いたポリエチレン系樹脂（ｃ２）のメルトフローレートが小さく、落下衝撃性が良好だが、ノッキング剥離することが確認された。
【００８１】
比較例２は、中間層（Ｂ）が直鎖状低密度ポリエチレン（ｂ１）のみのため、ヒートシール強度は良好だが、落下衝撃性と剥離外観が悪いことが確認された。
【００８２】
比較例３または比較例４は、ヒートシール強度、落下衝撃性は良好だが、フィルムの取り扱いが悪くなり製膜性や打ち抜き特性が悪いことが確認された。
【００８３】
比較例５は、シール層（Ｃ）のポリプロピレン系樹脂（ｃ１）中のシングルサイト触媒を用いて合成されたポリプロピレン系樹脂の割合が低いため、剥離外観は良好だが開封力が悪いことが確認された。
【００８４】
比較例６は、ヒートシール強度、開封力、落下衝撃性は良好だがノッキング剥離することが確認された。
【００８５】
比較例７は、開封力、落下衝撃性は良好だがヒートシール強度が悪く、ノッキング剥離することが確認された。
【００８６】
比較例８または比較例９は、ヒートシール強度は良好だが、落下衝撃性、剥離外観が悪いことが確認された。
【００８７】
比較例１０は、開封力、落下衝撃性は良好だがヒートシール強度、剥離外観が悪いことが確認された。
【００８８】
比較例１１は、打ち抜き特性、剥離外観は良好だがヒートシール強度、開封力、落下衝撃性が悪くノッキング剥離することが確認された。
【産業上の利用可能性】
【００８９】
本発明の易開封性共押出多層フィルムは、広い温度範囲で安定してシールでき、内容物保護と良好な易開封性を両立し、さらに、二軸延伸ポリアミドフィルム、二軸延伸ポリエステルフィルム、印刷紙、金属箔の少なくとも１層以上の他基材の片面に積層体とすることにより食品や医療用用具、雑貨等を充填する包装体として好適に用いることができる。